L'invention est relative à un absorbeur de masse pour haute fréquence avec un matériau d'absorption diélectrique annihilant l'énergie haute fréquence. Dans des absorbeurs de masse de ce type il importe d'obtenir une conduction uniforme de la chaleur engendrée dans la masse d'amortissement, afin de maintenir dans des limites acceptables la fatigue à la température du matériau d'amortissement. Le matériau diélectrique synthétique utilisé jusqu'à présent comme milieu absorbant a tendance, lorsque soumis à des efforts de température élevée et/ou de longue durée à devenir cassant et à former des fissures qui aboutissent à une modification de l'impédance caractéristique. La présente invention a pour objet d'augmenter la résistance à la température et la durée de vie de tels absorbeurs de masse grace à l'amélioration du matériau d'absorption. Conformément à l'invention cet objet est réalisé grace au fait que le matériau d'absorption se compose d'un mélange de caoutchouc silicone moulable avec de la poudre de fer carbonyle. Ce matériau présente les caractéristiques d'amortissement élevé voulues et présente une haute résistance aux détériorations, de telle sorte que meme pour des accroissements de température localisés ou des sollicitations thermiques de longue durée les caractéristiques d'amortissement ne sont pas modifiées et l'impédance caractéristique demeure maintenue. L'invention a en outre pour avantage que le matériau d'absorption est facile à façonner et peut etre mis en place sur les plaques conductrices ou tubes conducteurs correspondants d'une manière simple avec toutes les épaisseurs ou répartitions voulues. Le matériau présente une élasticité constante élevée. I1 s'est avéré que l'on obtenait ces avantages particulièrement intéressants lorsque l'on réalisait le mélange avec trois parties en poids de caoutchouc silicone et une quantité de poudre de fer carbonyle entre 8 et 5 parties en poids. La quantité de poudre de fer carbonyle doit être adaptée au degré d'Xurption. Plus la quantité de poudre de fer carbonyle introduite dans le mélange est élevée, plus l'absorption est importante. De plus on obtient dL une manière particulièrement avantageuse un développement de chaleur uniforme dans la direction d'écoulement de l'énergie, par le fait que, pour des épaisseurs de couche uniformes dans la direction d'écoulement d'énergie, la quantité de poudre de fer carbonyle est augmentée. On peut ainsi soit modifier continuellement la teneur mélange dans l'écoulement du conduit d'amortissement, afin de maintenir la puissance absorbée constante par unité de longueur, ou bien dlune manière simplifiée la teneur de mélange peut etre modifiée par regros. A la modification de la teneur du mélange on peut combiner une modification de l'épaisseur de la masse d'absorption, afin d'obtenir la répartition de puissance désirée. REVENDICATIONS 1. Absorbeur de masse pour haute fréquence avec un matériau diélectrique d'absorption pour annihiler l'énergie haute fréquence, caractérisé par le fait que le matériau d'absorption se compose d'un mélange d'un caoutchouc silicone moulable et de poudre de fer carbonyle. 2. Absorbeur de masse selon la revendication 1, caractérisé par le fait que le mélange se compose de trois parties en poids de caoutchouc aux silicones et de 8 à 5 parties en poids de poudre de fer carbonyle. 3. Absorbeur de masse selon l'une quelconque des revendications 1 et 2, caractérisé par le fait que l'absorption d'énergie par unité de longueur du conducteur absorbeur est réglée par l'épaisseur et la teneur du mélange. 4. Absorbeur de masse selon la revendication 3, caractérisé par le fait que la teneur du mélange est modifiée en continu dans la direction de l'énergie du conduit d'amortissement par augmentation de la quantité de poudre de fer carbonyle, afin de maintenir constante l'absorption de puissance par unité de longueur. 5. Absorbeur de masse selon la revendication 3, caractérisé par le fait que la teneur du mélange est modifiée par degrés dans la direction de l'énergie. 6. Absorbeur de masse selon l'une quelconque des revendications 3 à 5, caractérisé par le fait que la modification de la teneur du mélange est combinée avec une modification de l'épaisseur de la couche de masse d'absorption.